【手続補正書】
【提出日】平成20年11月26日(2008.11.26)
【手続補正１】
【補正対象書類名】明細書
【補正対象項目名】特許請求の範囲
【補正方法】変更
【補正の内容】
【特許請求の範囲】
【請求項１】  ビスマス系ガラス組成物であって、
ＳｉＯ2を１．７〜１２重量％、Ｂ2Ｏ3を３〜９重量％、ＺｎＯを９．５〜１９重量％、Ｂｉ2Ｏ3を６２〜８０重量％、およびＡｌ2Ｏ3を０．１〜４重量％含み、
さらに、Ａ群酸化物を５重量％以下、Ｂ群酸化物を１２重量％以下、およびＣ群酸化物を０．１〜１０重量％含み、
Ａ群酸化物が、Ｌｉ2Ｏ、Ｎａ2ＯおよびＫ2Ｏよりなる群から選ばれる少なくとも１種であり、
Ｂ群酸化物が、ＭｇＯ、ＣａＯ、ＳｒＯおよびＢａＯよりなる群から選ばれる少なくとも１種であり、
Ｃ群酸化物が、Ｓｃ2Ｏ3、Ｙ2Ｏ3、Ｌａ2Ｏ3、ＣｅＯ2、Ｐｒ2Ｏ3、Ｎｄ2Ｏ3、Ｓｍ2Ｏ3、Ｅｕ2Ｏ3、Ｇｄ2Ｏ3、Ｔｂ2Ｏ3、Ｄｙ2Ｏ3、Ｈｏ2Ｏ3、Ｅｒ2Ｏ3、Ｔｍ2Ｏ3、Ｙｂ2Ｏ3およびＬｕ2Ｏ3よりなる群から選ばれる少なくとも１種であるビスマス系ガラス組成物。
【請求項２】  ビスマス系ガラス組成物であって、
ＳｉＯ2を１．１〜４．５重量％、Ｂ2Ｏ3を４〜９重量％、ＺｎＯを９．５〜１８重量％、およびＢｉ2Ｏ3を７２〜８５重量％含み、
さらに、Ａ群酸化物を４重量％以下、Ｂ群酸化物を８重量％以下、およびＣ群酸化物を５重量％以下含み、
Ａ群酸化物が、Ｌｉ2Ｏ、Ｎａ2ＯおよびＫ2Ｏよりなる群から選ばれる少なくとも１種であり、
Ｂ群酸化物が、ＭｇＯ、ＣａＯ、ＳｒＯおよびＢａＯよりなる群から選ばれる少なくとも１種であり、
Ｃ群酸化物が、Ｓｃ2Ｏ3、Ｙ2Ｏ3、Ｌａ2Ｏ3、ＣｅＯ2、Ｐｒ2Ｏ3、Ｎｄ2Ｏ3、Ｓｍ2Ｏ3、Ｅｕ2Ｏ3、Ｇｄ2Ｏ3、Ｔｂ2Ｏ3、Ｄｙ2Ｏ3、Ｈｏ2Ｏ3、Ｅｒ2Ｏ3、Ｔｍ2Ｏ3、Ｙｂ2Ｏ3およびＬｕ2Ｏ3よりなる群から選ばれる少なくとも１種であるビスマス系ガラス組成物。
【請求項３】  Ａ群酸化物を４重量％以下含む請求項１記載のビスマス系ガラス組成物。
【請求項４】  Ａ群酸化物が、２重量％以下のＬｉ2Ｏ、３重量％以下のＮａ2Ｏおよび４重量％以下のＫ2Ｏからなる請求項３記載のビスマス系ガラス組成物。
【請求項５】  Ｂ群酸化物を１０重量％以下含む請求項１、３および４のいずれか１項に記載のビスマス系ガラス組成物。
【請求項６】  Ｂ群酸化物が、５重量％以下のＭｇＯ、６重量％以下のＣａＯ、８重量％以下のＳｒＯおよび１０重量％以下のＢａＯからなる請求項５記載のビスマス系ガラス組成物。
【請求項７】  Ｃ群酸化物を０．１〜５重量％含む請求項１〜６のいずれか１項に記載のビスマス系ガラス組成物。
【請求項８】  Ａｌ2Ｏ3を０．１〜２重量％含む請求項２または３記載のビスマス系ガラス組成物。
【請求項９】  Ｂ群酸化物を８重量％以下含む請求項３または８記載のビスマス系ガラス組成物。
【請求項１０】  Ｂ群酸化物が、２重量％以下のＭｇＯ、０．１〜４．５重量％のＣａＯ、０．１〜４．５重量％のＳｒＯおよび４重量％以下のＢａＯからなる請求項９記載のビスマス系ガラス組成物。
【請求項１１】  ＺｎＯのＢ2Ｏ3に対する重量比が０．８〜２．８である請求項１および３〜７のいずれか１項に記載のビスマス系ガラス組成物。
【請求項１２】  Ａｌ2Ｏ3のＳｉＯ2に対する重量比が０．５以下である請求項１〜１１のいずれか１項に記載のビスマス系ガラス組成物。
【請求項１３】  ＺｎＯのＢ2Ｏ3に対する重量比が１．１〜２．５である請求項２〜３、８〜１０および１２のいずれか１項に記載のビスマス系ガラス組成物。
【請求項１４】  請求項１、３〜７および１１〜１２のいずれか１項に記載のビスマス系ガラス組成物からなる磁気ヘッド用封着部材。
【請求項１５】  請求項２、８〜１０および１２〜１３記載のビスマス系ガラス組成物からなるプラズマディスプレイパネル用封着部材。
【請求項１６】  さらに、前記ビスマス系ガラス組成物に対し、低膨張セラミックスフィラーを重量比で０．０１〜４含む請求項１５記載のプラズマディスプレイパネル用封着部材。
【請求項１７】  前記低膨張セラミックスフィラーは、コーディエライト、ウィレマイト、フォルステライト、アノーサイト、ジルコン、ムライト、β−ユークリプタイト、β−スポジュメン、クリストバライト、チタン酸バリウム、酸化チタン、酸化スズ、酸化アルミニウム、酸化ジルコニウムおよび石英ガラスよりなる群から選ばれる少なくとも１種である請求項１６記載のプラズマディスプレイパネル用封着部材。
【請求項１８】  少なくとも一方に巻線溝を設けた一対の磁気コア半体、前記一対の磁気コア半体の磁気ギャップ対向面間に介在する磁気ギャップ材および前記一対の磁気コア半体を接合する請求項１４記載の封着部材からなる磁気ヘッド。
【請求項１９】  少なくとも一方の前記磁気ギャップ対向面に金属磁性膜を有する請求項１８記載の磁気ヘッド。
【請求項２０】  前記一対の磁気コア半体は、それぞれが一対の非磁性基板および前記非磁性基板により挟持される金属磁性膜からなる請求項１８記載の磁気ヘッド。
【請求項２１】  請求項１８〜２０のいずれか１項に記載の磁気ヘッドを備えた、磁気情報記録媒体に対して記録・再生を行う磁気記録再生装置。
【請求項２２】  対向する前面板および背面板、前記前面板と背面板との間に配設されている表示電極およびアドレス電極、前記アドレス電極を隔離する隔壁、前記表示電極およびアドレス電極それぞれの表面を被覆する誘電体層、ならびに前記前面板および背面板それぞれの周縁部間を接合する請求項１５〜１７のいずれか１項に記載の封着部材からなるプラズマディスプレイパネル。
【請求項２３】  前記前面板または背面板には通気孔が設けられており、前記通気孔と連通するガラス管および前記通気孔の開口縁部と前記ガラス管の末端とを接合するさらなる前記封着部材を有する請求項２２記載のプラズマディスプレイパネル。
【手続補正２】
【補正対象書類名】明細書
【補正対象項目名】００２２
【補正方法】変更
【補正の内容】
【００２２】
【課題を解決するための手段】
すなわち、本発明はビスマス系ガラス組成物であって、ＳｉＯ2、Ｂ2Ｏ3、ＺｎＯ、Ｂｉ2Ｏ3、およびＡｌ2Ｏ3を所定の重量比で含み、さらに、Ａ群酸化物を５重量％以下、Ｂ群酸化物を１２重量％以下、およびＣ群酸化物を０．１〜１０重量％含み、Ａ群酸化物が、Ｌｉ2Ｏ、Ｎａ2ＯおよびＫ2Ｏよりなる群から選ばれる少なくとも１種であり、Ｂ群酸化物が、ＭｇＯ、ＣａＯ、ＳｒＯおよびＢａＯよりなる群から選ばれる少なくとも１種であり、Ｃ群酸化物が、Ｓｃ2Ｏ3、Ｙ2Ｏ3、Ｌａ2Ｏ3、ＣｅＯ2、Ｐｒ2Ｏ3、Ｎｄ2Ｏ3、Ｓｍ2Ｏ3、Ｅｕ2Ｏ3、Ｇｄ2Ｏ3、Ｔｂ2Ｏ3、Ｄｙ2Ｏ3、Ｈｏ2Ｏ3、Ｅｒ2Ｏ3、Ｔｍ2Ｏ3、Ｙｂ2Ｏ3およびＬｕ2Ｏ3よりなる群から選ばれる少なくとも１種であるビスマス系ガラス組成物を提供する。
【手続補正３】
【補正対象書類名】明細書
【補正対象項目名】００２３
【補正方法】削除
【補正の内容】
【手続補正４】
【補正対象書類名】明細書
【補正対象項目名】００２７
【補正方法】変更
【補正の内容】
【００２７】
このようなガラス組成物を磁気ヘッド用封着部材に用いる場合には、前記ガラス組成物に、ＳｉＯ2を１．７〜１２重量％、Ｂ2Ｏ3を３〜９重量％、ＺｎＯを９．５〜１９重量％、Ｂｉ2Ｏ3を６２〜８０重量％、およびＡｌ2Ｏ3を０．１〜４重量％含ませる。
【手続補正５】
【補正対象書類名】明細書
【補正対象項目名】００２９
【補正方法】変更
【補正の内容】
【００２９】
一方、上記のようなガラス組成物をＰＤＰ用封着部材に用いる場合には、前記ガラス組成物に、ＳｉＯ2を１．１〜４．５重量％、Ｂ2Ｏ3を４〜９重量％、ＺｎＯを９．５〜１８重量％、およびＢｉ2Ｏ3を７２〜８５重量％含ませる。また、ＰＤＰ用封着部材に使用するガラス組成物には、Ａｌ2Ｏ3を０．１〜２重量％含ませることが好ましい。また、ＰＤＰ用封着部材に用いるガラス組成物には、Ｂ群酸化物を８重量％以下含ませることが好ましく、特に、Ｂ群酸化物が２重量％以下のＭｇＯ、０．１〜４．５重量％のＣａＯ、０．１〜４．５重量％のＳｒＯおよび４重量％以下のＢａＯからなることが好ましい。
【手続補正６】
【補正対象書類名】明細書
【補正対象項目名】００３３
【補正方法】変更
【補正の内容】
【００３３】
【発明の実施の形態】
本発明のビスマス系ガラス組成物は、ＳｉＯ2、Ｂ2Ｏ3、ＺｎＯ、Ｂｉ2Ｏ3、およびＡｌ2Ｏ3を所定の重量比で含む。本発明の一形態において、Ａｌ2Ｏ3の含有量は０％でもよい。
【手続補正７】
【補正対象書類名】明細書
【補正対象項目名】００４０
【補正方法】変更
【補正の内容】
【００４０】
本発明の一形態において、ガラス組成物は、ＳｉＯ2を１．７〜１２重量％、Ｂ2Ｏ3を３〜９重量％、ＺｎＯを９．５〜１９重量％、Ｂｉ2Ｏ3を６２〜８０重量％、およびＡｌ2Ｏ3を０．１〜４重量％含む。このガラス組成物は、磁気ヘッド用封着部材に適している。
【手続補正８】
【補正対象書類名】明細書
【補正対象項目名】００４１
【補正方法】変更
【補正の内容】
【００４１】
また、本発明の別の一形態において、ガラス組成物は、ＳｉＯ2を１．１〜４．５重量％、Ｂ2Ｏ3を４〜９重量％、ＺｎＯを９．５〜１８重量％、およびＢｉ2Ｏ3を７２〜８５重量％含む。このガラス組成物は、ＰＤＰ用封着部材に適している。また、ＰＤＰ用封着部材に用いるガラス組成物は、Ａｌ2Ｏ3を０．１〜２重量％含むことが好ましい。また、Ｂ群酸化物の含有量は、８重量％以下であることが好ましく、特に、Ｂ群酸化物は２重量％以下のＭｇＯ、０．１〜４．５重量％のＣａＯ、０．１〜４．５重量％のＳｒＯおよび４重量％以下のＢａＯからなることが好ましい。この場合、ＭｇＯおよびＢａＯから選ばれる１種もしくは２種の含有量は、０％であってもよい。なお、ＭｇＯの含有量が２重量％を超えると、ガラス組成物の気密性が維持できなくなる傾向がある。ＣａＯの含有量が４．５重量％を超え、ＳｒＯの含有量が４．５重量％を超えると、耐水性が低下する傾向がある。また、ＢａＯの含有量が４重量％を超えると、ガラス組成物の気密性が維持できなくなる傾向がある。